(57)【特許請求の範囲】
【請求項１】
離解工程、フローテーション工程、分散工程、漂白工程、脱水工程、洗浄工程を少なく
とも有している脱墨パルプの製造方法において、
前記漂白工程後、又は、前記分散工程後に、前記脱墨パルプ製造方法のいずれかの工程
で循環している水以外の非循環水を使用して、パルプ濃度が１０質量％以下になるまで希
釈する第１希釈工程をさらに有し、
前記第１希釈工程後にフローテーション工程を少なくとも１回行い、
前記第１希釈工程後の脱墨工程を行う前に、脱墨工程で循環している白水を使用してさ
らにパルプを希釈する第２希釈工程を有することを特徴とする脱墨古紙パルプの製造方法。
【請求項２】
前記非循環水の少なくとも一部として、新水を使用する請求項１に記載の脱墨古紙パルプ
の製造方法。
【請求項３】
前記非循環水の少なくとも一部として、抄紙製造設備より発生する抄紙排水を使用する請
求項１又は２のいずれか１項に記載の脱墨古紙パルプの製造方法。
【請求項４】
前記非循環水の少なくとも一部として、清水又は工業用水を使用する請求項１〜３のいず
れか１項に記載の脱墨古紙パルプの製造方法。
【請求項５】
離解手段、フローテーション手段、分散手段、漂白手段、脱水手段、洗浄手段を少なく
とも有している脱墨パルプの製造システムにおいて、
前記漂白手段による漂白工程の後、又は、前記分散手段による分散工程の後に、前記脱
墨パルプ製造システムで循環している水以外の非循環水を使用して、パルプ濃度が１０質
量％以下になるまで希釈する第１希釈手段をさらに有し、
前記第１希釈手段による希釈工程の後に前記脱墨手段によるフローテーション手段を少
なくとも１回行い、
前記第１希釈工程後の脱墨工程を行う前に、脱墨工程で循環している白水を使用してさ
らにパルプを希釈する第２希釈工程を有することを特徴とする脱墨古紙パルプの製造システム。
【発明の詳細な説明】
【技術分野】
【０００１】
本発明は、印刷古紙から再生パルプを得るための脱墨古紙パルプの製造方法及び製造システムに関する。
【背景技術】
【０００２】
近年、地球資源保護の観点から古紙を再生した再生紙の需要が急速に伸びてきている。これに応えるためには優れた品質の脱墨パルプを製造すると共に製造時の環境負荷を低減させることが重要な課題となってくる。現在の古紙原料は新聞古紙、雑誌古紙、上質古紙、などに大別される。新聞古紙、雑誌古紙はパルプの白色度が比較的低い機械パルプや脱墨パルプを主体とし、更には非塗工紙に印刷処理をした古紙が多く含まれていることから、インキの少ない高品質の脱墨パルプを製造するには、より適切な製造フローでの処理が必要である。印刷された上質古紙をベースとする脱墨パルプの使用においてもＮＢＫＰやＬＢＫＰなどのバージンパルプとの置換えなどを目的とする場合、より適切な処理を行う必要がある。
【０００３】
脱墨パルプの製造において、パルプの白色度をより高くするためには、漂白薬品、アルカリ薬品各種界面活性剤の高添加や最終パルプの要求品質に応じて各種脱墨設備を最適化しているのが現状である。通常、脱墨パルプの製造工程では、離解処理工程においてアルカリ薬品（苛性ソーダ，珪酸ソーダ）、脱墨剤や浸透剤等の界面活性剤を使用し、パルプ繊維の膨潤とインキの剥離を行ったのち、各種分散処理、漂白処理、脱墨処理を行っている。この方法で脱墨パルプの白色度を高めることができる。また、通常の脱墨パルプ製造工程は、パルプの歩留を極力低下させないように用水の使用量を制御し、製造するパルプの品質に合わせて変更しているため、遊離しているインキ分を含んだ系内の循環白水（洗浄工程で発生するろ液）を有効に使う必要がある。
【０００４】
しかし、２００６年頃を境にして、比較的パルプ繊維からのインキ剥離が容易であった酸性新聞から中性新聞に置き換わったため、インキを剥離させることが非常に困難になっている。そのため、インキ剥離用の界面活性剤やアルカリの大量使用、あるいは、分散工程でのインキ剥離強化などを積極的に行う必要が生じている。その結果、古紙パルプ製造工程内の白水中に微細なインキを大量に循環させる原因となっている。そのため、この白水により希釈された古紙パルプの白色度低下を余儀なくされている。
【０００５】
一般的に洗浄機から排出された白水をフローテーターなどで浮上処理し、パルプの洗浄希釈水として使用する方法はいくつか提案されている（例えば、特許文献１〜４）が、設備費、電力費、薬品費等が嵩む。
【先行技術文献】
【特許文献】
【０００６】
【特許文献１】特許第２０３２９７７号公報
【特許文献２】特開２００４−６８１７５号公報
【特許文献３】特許第３６１８３２４号公報
【特許文献４】特開２００４−１９０２５号公報
【発明の概要】
【発明が解決しようとする課題】
【０００７】
本発明は、インキが付着した紙から、高白色度でダートの少ないパルプを低コストで製造することを目的とするものである。
【課題を解決するための手段】
【０００８】
本発明者らは、インキが付着した紙から脱墨古紙パルプを製造する一連の工程において、漂白工程後、又は、連続する前記漂白工程及び分散工程後に、脱墨パルプ製造工程内で循環している水以外の非循環水（新水）を使用して、パルプ濃度が１０質量％以下になるまで希釈することにより、上記の課題を解決できることを見出し、以下の発明を成すに至ったものである。
【０００９】
［１］
離解工程、フローテーション工程、分散工程、漂白工程、脱水工程、洗浄工程を少なくとも有している脱墨パルプの製造方法において、
前記漂白工程後、又は、前記分散工程後に、前記脱墨パルプ製造方法のいずれかの工程で循環している水以外の非循環水を使用して、パルプ濃度が１０質量％以下になるまで希釈する第１希釈工程をさらに有し、
前記第１希釈工程後にフローテーション工程を少なくとも１回行うことを特徴とする脱墨古紙パルプの製造方法。
［２］
前記非循環水の少なくとも一部として、新水を使用する［１］に記載の脱墨古紙パルプの製造方法。
［３］
前記非循環水の少なくとも一部として、抄紙製造設備より発生する抄紙排水を使用する［１］又は［２］のいずれかに記載の脱墨古紙パルプの製造方法。
［４］
前記非循環水の少なくとも一部として、清水又は工業用水を使用する［１］〜［３］のいずれかに記載の脱墨古紙パルプの製造方法。
［５］
前記第１希釈工程後の脱墨工程を行う前に、脱墨工程で循環している白水を使用してさらにパルプを希釈する第２希釈工程を有する、［１］〜［４］のいずれかに記載の脱墨古紙パルプの製造方法。
［６］
離解手段、フローテーション手段、分散手段、漂白手段、脱水手段、洗浄手段を少なくとも有している脱墨パルプの製造システムにおいて、
前記漂白手段による漂白工程の後、又は、前記分散手段による分散工程の後に、前記脱墨パルプ製造システムで循環している水以外の非循環水を使用して、パルプ濃度が１０質量％以下になるまで希釈する第１希釈手段をさらに有し、
前記第１希釈手段による希釈工程の後に前記脱墨手段によるフローテーション手段を少なくとも１回行うことを特徴とする脱墨古紙パルプの製造システム。
【発明の効果】
【００１０】
本発明の方法によれば、インキが付着した紙から、高白色度でダートの少ないパルプを低コストで製造することができる。
【図面の簡単な説明】
【００１１】
【図１】本発明の脱墨古紙パルプの製造方法の処理フローの一例を示す概略図。
【発明を実施するための形態】
【００１２】
本発明の脱墨パルプの製造方法は、離解工程（印刷古紙を離解する工程）、フローテーション工程（脱墨処理工程）、分散工程（インキを分散処理する工程）、漂白工程、脱水工程、洗浄工程を少なくとも有している古紙のパルプ化工程に従った方法である。そして、高濃度で処理する工程後（漂白工程後、又は、連続する漂白工程及び分散工程後）に新水（脱墨パルプ製造工程内で循環している水以外の非循環水）を使用して、パルプ濃度が１０質量％以下になるまで希釈する。さらにパルプ濃度が１０質量％以下になるまで希釈後、工程内の循環白水で希釈し、フローテーション工程で脱墨処理を行うことで、より高い白色度のパルプを得ることができる。
より具体的には、漂白工程後、又は、連続する漂白工程及び分散工程後の白色度が大幅に向上し、その後のフローテーション工程における遊離インキの除去率が向上する。その結果、脱墨古紙パルプの白色度を高い水準に維持させるとともに、ダートを低減させることで、漂白工程における薬品使用量を削減することが可能で、低コストでの脱墨古紙パルプの製造方法が提供される。本発明の方法で製造される脱墨古紙パルプは、白色度が５０％〜８５％程度、ダートが１５０００個／ｍ２〜２５０００個／ｍ２であり、特に高白色度が必要な上質系の紙用に適している。
このように、本発明は、印刷古紙から製造する脱墨古紙パルプの白色度を効率的に向上させるとともに、ダートを低減させることにより、製造コストを大幅に削減する方法を提供することができる。更に、本発明は、一般的な製造方法により製造される脱墨古紙パルプと遜色のない品質（白色度、ダート）の脱墨古紙パルプを提供することができる。
【００１３】
本発明において原料となる紙は、インキが付着した紙である。インキが付着した紙の好適な例は、印刷古紙である。印刷古紙の例としては、新聞紙、微塗工紙、高灰分の塗工紙、非塗工紙等、灰分を７％〜４０％含む古紙が挙げられる。本発明の方法は、多量の表面処理剤を含む脱墨性が悪い一部の中性新聞紙を含む印刷古紙や高灰分の塗工紙の処理にも効果的である。
【００１４】
本発明における離解工程について特に制限は無い。離解工程における好ましい離解処理としては、原料印刷古紙を固形分濃度１２〜１８質量％になるように稀釈水に入れる。更にアルカリ薬品（水酸化ナトリウム等）を対パルプ０〜３．０質量％、好ましくは０．１〜２．５質量％添加して行う処理が挙げられる。
離解工程で脱墨剤を使用する場合には、パルプ繊維への浸透性が強く、インキの剥離性の強いものが好ましい。脱墨剤の添加量は対パルプで０．０１〜０．５質量％であることが好ましく、より好ましくは０．０３〜０．３質量％である。離解時間は、１０〜３０分であることが好ましく、より好ましくは１０〜２５分、更に好ましくは１０〜１８分である。離解温度は１０〜５０℃であることが好ましく、より好ましくは３０〜５０℃である。
【００１５】
インキの剥離性の強い脱墨剤としては、高級アルコール系脱墨剤、両性脱墨剤、高級アルコールと脂肪酸のハイブリットタイプ 等があり、例えば、以下のものを挙げることができるが、これらに限定されるものではない。
花王（株）社製のＤＩ−７０２０、ＤＩ−７０３０、ＤＩ−７６７、ＤＩ−７２８２、ＤＩ−７３００、ＤＩ−７２５０、日新化学研究所（株）社製のＤＩＡ−Ｚ−１００、ＤＩＡ−Ｚ−５０００、東邦化学（株）社製のネオスコアＦＷ−７８０、ネオスコアＦＷ−７９０、ネオスコアＦＷ−７９５、ＦＴ−４６７、ＦＴ−４７０、ＦＴ−４８７、ＦＴ−５１１、ＦＴ−５１３、ＦＴ−５１４、ＦＴ−５１５、ＦＴ−５１７、Ｂ−Ｂ剤、第一工業製薬（株）社製ダイホープ９４０、ダイホープ９６０、日華（株）社製リポブライトＤＰ−８１０等。
【００１６】
本発明はスクリーニング工程をさらに含んでいてもよい。スクリーニング工程で使用する装置等について特に制限はない。スクリーン・クリーナーで原料中の異物を取り除くことが可能であればよいが、スリットスクリーン（１段目０．１５ｍｍスリット以下、２段目０．１５ｍｍスリット以下）を使用することが好ましい。クリーナーは重量異物を効率良く取り除くことが可能であればいずれでもよい。
【００１７】
本発明において、インキを分散処理する分散工程は分散機により分散処理する工程である。漂白工程の両方に配置してもよいし、漂白工程前後のいずれか一方に配置してもよい。分散機としては、低速・高濃度用軸タイプの分散機や、ディスクタイプの分散機が適している。低速・高濃度用軸タイプの分散機としては、一軸型又は二軸型のニーダータイプのディスパーザーが好ましい。このタイプのディスパーザーは、軸状のローターに取り付けられた回転刃と、ケーシングに取り付けられた固定刃を有し、回転数５０〜３００ｒｐｍの低速で、処理濃度２０％〜５０％（パルプ濃度で質量％）の高濃度であることが好ましく、より好ましくは、２５％〜４０％で分散処理する。処理温度は２５℃〜１００℃であることが好ましく、より好ましくは４０〜９０℃である。このような軸タイプの分散機では、繊維間の摩擦作用が主体となって、インキ剥離・ダートの分散が起こる。処理されるパルプの濃度が２０％以上であると、機械的負荷がかかり易く、インキ剥離・ダートの分散性が向上低下する上、温度上昇に必要なエネルギーが節約できる。また、処理されるパルプの濃度が５０％以下であると機械的に搾水するのが容易となる。
【００１８】
一般的には、一軸型ニーダーとして次のものが使用される。ニーディング・ディスパージャーＫＤ（商品名：アイ・エイチ・アイ  フォイト  ペーパーテクノロジー社製）、ディスパーザー（商品名：相川鉄工社製）、ディスパーザー（商品名：アセック社製）、ディスパーザー（商品名：三栄レギュレーター社製）、ＣＣＥ型ニーディングマシン（商品名：新浜ポンプ製作所社製）、ニーダー（商品名：山本百馬製作所社製）。また、二軸型ニーダーとしては、新浜ポンプ製作所社製、山本百馬製作所製のものなどが使用される。一方、ディスクタイプのディスパーザーとしては、ディスパージャーＨＴＤ（商品名：アイ・エイチ・アイ  フォイト  ペーパーテクノロジー社製）、ＫＲＩＭＡホットディスパージョン設備（商品名：Ｃｅｌｌｗｏｏｄ社製）、コニディスク（商品名：相川鉄工社製）、コニカルディスパージョンシステム／ＨＩプリヒーター／ＯｐｔｉＦｉｎｅｒディスパーザー（商品名：メッツォ  ＳＨＩ社製）などが使用される。ただし、これらの機種に限定されるものではない。
【００１９】
本発明において、漂白工程は、古紙再生のための漂白薬品を使用して漂白処理を行う工程である。漂白薬品としては過酸化水素、ハイドロサルファイド、二酸化チオ尿素、ハイポ等が使用される。本発明の方法では主に過酸化水素を使用してアルカリ過酸化水素漂白を行う。過酸化水素は対パルプ０．１〜５．０質量％添加することが好ましい。これ以上過酸化水素の添加量を増やしても白色度上昇はサチュレーションする傾向にある。
アルカリ過酸化水素漂白時には、苛性ソーダを対パルプ０．３〜３．０質量％、珪酸ソーダを対パルプ０．３〜３．５質量％添加することが好ましい。苛性ソーダ及び珪酸ソーダは、添加率の低い方が排水中へのＣＯＤの発生量を低減させることができるため、０．５〜２．０質量％とするのがより好ましい。
【００２０】
漂白時間は１０分間〜５時間であることが好ましく、より好ましくは１．５〜３時間である。漂白時間が好ましい下限値以上であることにより、漂白薬品との反応が充分に進む。漂白時間が好ましい上限値以下であることにより、漂白薬品がなくなった時点から始まるパルプの黄色化を防止することができる。漂白処理時のパルプ濃度（質量％）は１５〜３５％であることが好ましく、より好ましくは２５〜３０％である。パルプ濃度が１５％以上であることにより漂白薬品との反応性がより優れる。また、パルプ濃度が３５％以下であることにより、ディスパーザーでの薬品との混合に斑が生じることを防止できる。
また、漂白処理時のｐＨは、１０．５〜１２．０が好ましい。この範囲内であると過酸化水素の漂白性が優れる。漂白温度は５０〜１２０℃で行うことが効果的である。
【００２１】
本発明におけるフローテーション工程は、ｐＨを６．０〜１１．０の中性からアルカリ性で行うのが好ましく、ｐＨ７．０〜１０．０で行うのがより好ましい。ｐＨが６．０以上であると配管、設備の腐食を防止でき、設備費が低廉になる。また、ｐＨが１１．０以下であると脱墨パルプのインキ除去性がさらに優れる。フローテーション工程の処理ｐＨを調整する酸性の薬剤としては、硫酸、塩酸、有機酸等を用いることができる。さらに、必要に応じて、アルカリ性の苛性ソーダ、ケイ酸ソーダ等の薬剤をｐＨの調整に用いてもよい。分散工程でのディスパーザー処理後に、パルプ濃度を新水にて１０質量％以下まで希釈し、その後系内白水で０．７〜２．０質量％程度まで系内循環白水にて濃度調整し、剥離したインキを、上記ｐＨ領域に調整したフローテーション工程で除去することが特に効率的である。剥離したインキを脱水・洗浄工程で除去する方法を採用する場合には、インキ粒子が洗浄ろ液とともに白水中に含まれた状態で循環してパルプの完成白色度に悪影響を与える恐れがあるのであまり好ましくない。
フローテーション工程でのフローテーターの形式に制限はない。フローテーション工程におけるパルプ濃度は０．８〜１．５質量％であることが好ましい。フローテーション工程での処理温度は１０〜５５℃であることが好ましく、より好ましくは３０〜５０℃である。
【００２２】
脱墨処理を行うフローテーション工程ではインキ凝集性の脱墨剤を添加した処理が行われる。インキ凝集性の強い脱墨剤としては、脂肪酸系あるいは脂肪酸誘導体系の脱墨剤がある。脂肪酸系の脱墨剤としては、花王（株）社製のＤＩ−２５４（オレイン酸）、ＤＩ−２６８、第一工業製薬（株）社製のＫ−４００４−Ｄ等が挙げられる。また、脂肪酸誘導体系としては、花王（株）社製のＤＩ−１１２０、ＤＩ−１１２１、ＤＩ−１０５０、日新化学研究所（株）社製のＤＩＹ−２３５４３、第一工業製薬（株）社製のペーパーエイドＷ等がある。しかし、これらに限定されるものではない。
【００２３】
一方、フローテーション工程での処理の前に２０〜３５質量％のパルプから、１０質量％以下まで希釈するために使われる希釈水としては、微細なインクをほとんど含まない水、いわゆる新水を使用することが好ましい。そのような新水としては、例えば、清水、工業用水、脱墨パルプ製造工程のいずれかの工程で循環している水以外の非循環水（例えば、抄紙機のクリア白水等）を用いることができる。パルプ濃度は１０質量％以下、０．７質量％程度まで新水で希釈でき、その後は後段のフローテーター処理に適した濃度まで脱墨パルプ工程内、例えば、洗浄機のクリア白水等を用いてもよい。
【００２４】
フローテーション工程で脱墨処理を行なった後の工程として、フローテーターで取り除けなかった微細なインキを除去する脱水・洗浄工程を配置する。濃度０．６〜１．５質量％のパルプスラリーを清水又は抄紙機のクリア白水、脱墨パルプ工程内洗浄機のクリア白水等で希釈した後、１５〜３５質量％まで脱水して洗浄することが好ましい。
脱水・洗浄工程で使用する装置としては、エキストラクター、フォールウオッシャー（栄工機製）、ダブルニップシックナー（石川島産業機械製）等があるが、脱水・洗浄装置は、原料中のインキ分を優先的に除去し、繊維分、灰分のロスを最小限に止める装置であることが好ましい。中でもワイヤー洗浄機が好ましく、目穴は２０〜２００メッシュ程度までが考えられるが、好ましくは４０〜１００メッシュがよく、更に好ましくは５０〜８０メッシュが適している。
【００２５】
前記後段の工程における脱水・洗浄工程の直前のパルプスラリーに紙力剤、歩留剤、凝結剤等の薬剤を添加しても構わない。添加できる薬剤としては、灰分及び繊維分の歩留を向上させる薬剤が好適に使用できる。そのような薬剤としては次のようなものを挙げることができる。
ポリアクリルアミド、硫酸アルミニウム、ポリダドマック、ポリアミン、ポリエチレンイミン、２−（メタクリロイルオキシ）エチルトリメチルアンモニウムクロリド重合物、変性ポリエチレンイミン等が主材となっている薬剤から選択された何れか１つ若しくは複数の混合物から成るもの。(メタ)アクリルアミドと水溶性カチオン性モノマーと水溶性アニオン性モノマーを構成成分とした薬剤（総称して両性アクリルアミドであり、例えば、ハリマ化成社製ハリアップＡＣが挙げられる。）。その他の市販の薬剤（例えば、荒川化学社製ポリストロン３７２、ＫＷ−３８７−２０、ＭＴアクアポリマー社製アキュラック２０８Ｅ、アキュラック１００Ｅ、栗田工業社製フィクサージュ６２１、ハイモ社製ハイモロックＮＲ−７０、ソマール社製リアライザーＲ５００、リアライザーＲ６００、協和産業社製キースロックＲＰ−５３２ 等）等。中でも両性アクリルアミドを成分とする薬剤が歩留向上に特に有効である。
【００２６】
上記薬剤の添加量は、好ましくは１ｐｐｍ〜３０００ｐｐｍであり、より好ましくは１０００ｐｐｍ〜２０００ｐｐｍである。薬剤の添加量が上記好ましい上限値以下であると、灰分、繊維分とともにインキもパルプスラリーに吸着されて白色度の低下が生じることを防止でき、経済的に有利でもある。薬剤がパルプに吸着しないで排水に流出すると排水ＣＯＤの上昇を招くこととなるため、必要最小限の添加に留めることが好ましい。
【００２７】
本発明の脱墨古紙パルプの製造方法は、前記の印刷古紙の離解工程、脱墨処理するフローテーション工程、インキ分散処理する分散工程、漂白工程、脱水・洗浄工程を含む限り、通常の古紙パルプの製造方法で採用されるその他の処理工程をも含む一連の工程に従って実施することができる。一般的には、古紙に混入して脱墨古紙パルプの製造工程内に持ち込まれる異物の除去を目的とするスクリーンやクリーナーなどを使用した異物除去工程乃至除塵工程（スクリーニング工程）も採用できる。古紙には粘着剤、接着剤、粘着テープ、雑誌の背のり、ビニールテープ、ポリヒモ、フィルム等の異物が含まれているので異物除去に関しては特定の異物を除去するための装置に限定するものでなく、各種異物を除去する装置を組み合わせてもかまわない。本発明の方法においては、異物除去装置の設置場所は、前記前段の工程における離解工程の直後が好ましいが、前記後段の工程における脱水・洗浄工程の前に設置することもできるし、その両方に設置することもできる。また、スクリーンとしては０．１５ｍｍスリット以下のものとポリヒモ、フィルム等を取り除くための丸穴を組合せたものとすることが好ましい。クリーナーは重量異物を効率良く取り除くことが可能であれば形態は問わない。
【００２８】
前記の工程に、離解工程、スクリーニング工程等を経たパルプスラリーを希釈した後、脱墨処理するための前段のフローテーション工程を設けることもできる。この前段のフローテーション工程では前記離解工程で添加する脱墨剤によりインキを凝集させて分離できるが、前記後段の工程におけるフローテーション工程で使用されると同様のインキ凝集性の脱墨剤等を新たに添加してもよい。
【実施例】
【００２９】
以下の実施例及び比較例により本発明をより具体的に説明するが、もちろん、本発明はこれらの実施例に限定されるものではない。なお、実施例及び比較例における薬品の添加率は、特に断らない限り絶乾パルプ質量当たりの質量％を示す。
【００３０】
＜白色度測定方法＞
完成パルプを離解後、パルプスラリーに硫酸バンドを対絶乾パルプ２０．０％加え、Ｔａｐｐｉ試験法Ｔ２０５ｏｓ−７１（ＪＩＳ  Ｐ  ８２０９）に従って、坪量６０ｇ／ｍ２のシートを作製した。その後、パルプの白色度については、分光白色度測色計（スガ試験機製）で蛍光強度カットの白色度を測定した。ここでいう「白色度」は、主にフローテーションによる脱墨処理で除去できなかった遊離インキがどの程度残留しているかを示す指標となり、白色度が高いほど、残留している遊離インキが少ないことを意味する。
【００３１】
＜ダート評価方法＞
完成パルプを１５０メッシュワイヤー上に分取し、パルプ１ｇ当たり約２０リットルのフィルター通過清水を用いて、繊維から遊離しているインクを完全に洗浄後、坪量６０ｇ／ｍ２の手すき紙をＪＩＳ  Ｐ  ８２２２に示される試験用手すき紙の調製方法に準じて５枚作製した。手すき紙５枚中の中心１０ｃｍ×１０ｃｍ中に含まれる０．００４〜５．０ｍｍ２サイズのダート個数を王子計測機器社製ダートアナライザー（ＤＩＰ−２００）を用いて測定した。測定結果は、パルプ１ｍ２あたりの個数に換算し、ダート個数とした。
【００３２】
実施例１
新聞紙及びチラシを主体とする古紙（灰分含有量１４．５質量％）の原料をパルパーに仕込み、原料濃度３．５質量％になるように希釈水を調整し、苛性ソーダ添加率０．６質量％、高級アルコール系脱墨剤（東邦化学社製、ＦＴ−５１７）添加率０．１質量％を添加して離解した。
離解後の原料スラリー（ｐＨ１１．８）を濃度１．１質量％になるように希釈水で調整してフローテーター（王子エンジニアリング社製）に送り、温度４０℃にて前段のフローテーション処理を行った。
フローテーション処理後の原料スラリーに対してエキストラクター、ディスクシックナーにて前段の脱水・洗浄処理をし（洗浄ろ液ｐＨ１１．０）、スクリュープレスで原料濃度３０質量％まで脱水濃縮した。
続いて、脱水濃縮原料に対して相川鉄工社製ディスパーザーを用いて一度目のインキ分散処理を行った。得られた分散処理液に、過酸化水素添加率（対パルプ）３．０質量％、水酸化ナトリウム添加率２．０質量％、珪酸ナトリウム添加率（対パルプ：水酸化ナトリウム換算）０．６質量％を添加し、漂白時間１２０分で漂白処理を行った。漂白処理直後のｐＨは１０．９であった。次いで、該漂白処理液の温度、濃度を保持したまま、前記相川鉄工社製ディスパーザーを用いて二度目の分散処理をした。
【００３３】
その後、上記二度目の分散処理後のパルプにパルプ濃度１０質量％相当になる量の清水を使用して希釈した。その後、脱水・洗浄工程の洗浄機洗浄白水で濃度１．０％になるように希釈した後、フローテーター（王子エンジニアリング社製）にて後段のフローテーション処理を行なった。後段のフローテーターによる脱墨処理は、特殊脂肪酸誘導体（花王社製、ＤＩ−１１２０）の添加率０．１０質量％、フローテーターの処理温度４０℃で行った。
エキストラクター、ディスクシックナーにて後段の脱水・洗浄処理を行い、１５質量％まで濃縮し、完成の脱墨古紙パルプを得た。
【００３４】
以上に示した離解処理、フローテーション処理、脱水・洗浄処理、漂白処理、インキ分散処理には、通常の脱墨古紙パルプの製造に用いられる設備を使用した。この処理フローを図１に示した。得られた脱墨古紙パルプの白色度、ダート個数を表１に示す。
【００３５】
実施例２
前記二度目の分散処理後のパルプにパルプ濃度４質量％相当になる量の清水を使用して希釈した以外は、実施例１と同様の処理を行なって脱墨古紙パルプを得た。得られた脱墨古紙パルプの白色度、ダート個数を表１に示す。
【００３６】
実施例３
前記二度目の分散処理後のパルプにパルプ濃度１質量％相当になる量の清水を使用し、脱水・洗浄工程の洗浄機洗浄白水を希釈水として使用しない以外は、実施例１と同様の処理を行なって脱墨古紙パルプを得た。得られた脱墨古紙パルプの白色度、ダート個数を表１に示す。
【００３７】
実施例４
過酸化水素添加率（対パルプ）を２．７質量％とした以外は、実施例３と同様の処理を行って脱墨古紙パルプを得た。得られた脱墨古紙パルプの白色度、ダート個数を表１に示す。
【００３８】
実施例５
二度目の分散処理後のパルプにパルプ濃度１０質量％相当になる量の抄紙機クリア白水を使用して希釈する以外は、実施例１と同様の処理を行なって脱墨古紙パルプを得た。得られた脱墨古紙パルプの白色度、ダート個数を表１に示す。
【００３９】
実施例６  二度目の分散処理後のパルプにパルプ濃度４質量％相当になる量の抄紙機クリア白水を使用して希釈した以外は、実施例４と同様の処理を行なって脱墨古紙パルプを得た。得られた脱墨古紙パルプの白色度、ダート個数を表１に示す。
【００４０】
実施例７
前記二度目の分散処理後のパルプにパルプ濃度１質量％相当になる量の抄紙機クリア白水を使用し、脱水・洗浄工程の洗浄機洗浄白水を希釈水として使用しない以外は、実施例４と同様の処理を行なって脱墨古紙パルプを得た。得られた脱墨古紙パルプの白色度、ダート個数を表１に示す。
【００４１】
実施例８
過酸化水素添加率（対パルプ）を２．７質量％とした以外は、実施例７と同様の処理を行って脱墨古紙パルプを得た。得られた脱墨古紙パルプの白色度、ダート個数を表１に示す。
【００４２】
比較例１
前記二度目の分散処理後のパルプにパルプ濃度１５質量％相当になる量の清水を使用して希釈した以外は、実施例１と同様の処理を行なって脱墨古紙パルプを得た。得られた脱墨古紙パルプの白色度、ダート個数を表１に示す。
【００４３】
比較例２
前記二度目の分散処理後のパルプにパルプ濃度１５質量％相当になる量の抄紙機クリア白水を使用して希釈した以外は、実施例１と同様の処理を行なって脱墨古紙パルプを得た。得られた脱墨古紙パルプの白色度、ダート個数を表１に示す。
【００４４】
比較例３
前記二度目の分散処理後のパルプに対し、清水による希釈を行わず、パルプ濃度１質量％相当になる量の脱水・洗浄工程の洗浄機洗浄白水で希釈した以外は、実施例１と同様の処理を行なって脱墨古紙パルプを得た。得られた脱墨古紙パルプの白色度、ダート個数を表１に示す。
【００４５】
【表１】
0006583005.tif 000002
【００４６】
表１の実施例１〜８及び比較例１〜３の結果から、分散処理後の高濃度パルプに対し、新水によりパルプ濃度１０質量％以下になるまで希釈することで、後段のフローテーター工程、脱水・洗浄工程で遊離している微細なインキの除去効率が向上することにより、脱墨古紙パルプの白色度を高い水準に維持することができるとともに、ダートの除去効果も格段に向上することが明らかである。
【産業上の利用可能性】
【００４７】
本発明によれば、印刷古紙から高白色度でダートの少ない脱墨古紙パルプを低コストで製造できる。
【符号の説明】
【００４８】
（ａ）：新水
（ｂ）：脱水・洗浄工程洗浄機洗浄白水
【図１】
0006583005.tif 000003